(57)【特許請求の範囲】
【請求項１】
膨脹可能な医療用バルーンの製造方法であって、
ポリマーで形成される管状の膨張可能なバルーン又はバルーンパリソンを提供する工程と、
可撓性を高めるためにポリマーを除去して一連の第１領域を形成する工程と、
第１領域よりも可撓性が低くなるように、紫外放射への暴露、加熱又はイオン注入により処理された一連の第２領域を形成する工程と
を含み、バルーンを収縮させると、第２領域の位置にて突出部の山を形成するべくバルーンが折り畳まれるように、前記処理された第１及び第２領域が前記バルーンの周りにおいて交互に放射状に配置されるか、前記処理された第１及び第２領域が、前記バルーンの周りにおいて処理されていない領域と交互に放射状に配置される、方法。
【請求項２】
前記処理された第２領域を形成する工程が、ポリマーを除去することなく、前記処理された第２領域の結晶化度を高めることを含む、請求項１に記載の方法。
【請求項３】
紫外放射へ暴露することによって前記処理された第１及び第２領域を形成する工程を含む、請求項１に記載の方法。
【請求項４】
前記第１領域のポリマーを融除し、かつ、前記処理された第２領域のポリマー結晶化度を高めるために、レーザフルエンスを制御する工程を含む、請求項３に記載の方法。
【請求項５】
前記処理された第２領域を加熱によって形成する工程を含む、請求項１に記載の方法。
【請求項６】
赤外放射への暴露により加熱する工程を含む、請求項５に記載の方法。
【請求項７】
熱源への直接暴露により加熱する工程を含む、請求項５に記載の方法。
【請求項８】
イオンビーム暴露により前記処理された第２領域を形成する工程を含む、請求項１に記載の方法。
【請求項９】
膨脹可能な医療用バルーンの製造方法であって、
ポリマーで形成される管状の膨張可能なバルーン又はバルーンパリソンを提供する工程と、
バルーンからポリマーを除去することなくポリマー結晶化度が高められた、処理された一連の第１領域を形成する工程と
前記処理された第１領域とは異なる結晶化度を有する処理された一連の第２領域を形成する工程と
を含み、バルーンが収縮させられると、該処理された一連の第１領域の位置にて突出部の山または谷を形成するべくバルーンが折り畳まれるように、前記処理された第１及び第２領域が前記バルーンの周りにおいて交互に放射状に配置されるか、前記処理された第１及び第２領域が、前記バルーンの周りにおいて処理されていない領域と交互に放射状に配置される、方法。
【請求項１０】
レーザ照射、熱の直接付与又はイオン注入により前記第１及び第２領域を形成する工程を含む、請求項９に記載の方法。
【請求項１１】
ＵＶレーザの照射により前記処理された第１及び第２領域を形成する工程を含む、請求項１０に記載の方法。
【請求項１２】
ポリマーを除去することなく前記第１及び第２領域を形成する工程を含む、請求項９に記載の方法。
【請求項１３】
ポリマーで形成される円筒形のバルーン壁を備え、該壁は、ポリマーが除去された、融除された一連の第１領域と、該融除された領域と交互に配置される、処理された一連の第２領域と、第３領域とを備え、前記処理された第２領域は、前記融除された領域よりも可撓性が低く、かつ、前記バルーンの第３領域よりも可撓性が高く、バルーンは、収縮すると、第２領域の位置にて突出部の谷を形成するべく折り畳まれるように、前記第１乃至第３領域が前記バルーンの周りにおいて交互に放射状に配置される、膨脹可能な医療用バルーン器具。
【請求項１４】
前記処理された第２領域が、前記融除された第１領域よりも少ない材料が除去された、融除された領域である、請求項１３に記載の器具。
【請求項１５】
前記処理された第２領域が、前記第３領域に比較して結晶化度が高められた領域である、請求項１３に記載の器具。
【請求項１６】
膨脹可能な医療用バルーン器具であって、
ポリマーで形成される円筒形のバルーン壁を備え、該壁は処理された第１の領域を備え、該第１領域では、ポリマーの結晶化度が、ポリマーで形成される一連の第２領域の結晶化度よりも高く、前記処理された第１領域は前記第２領域とは異なる可撓性を有し、前記バルーン器具は、収縮すると、前記処理された第１領域の位置にて突出部の谷を形成するべく折り畳まれるように、前記処理された第１領域、及び前記第２領域が前記バルーンの周りにおいて交互に放射状に配置されるか、前記処理された第１領域、及び前記第２領域が、前記バルーンの周りにおいて処理されていない領域と交互に放射状に配置される、医療用バルーン器具。
【請求項１７】
前記処理された第１及び第２領域が同じ厚さを有する、請求項１６に記載のバルーン器具。
【請求項１８】
前記バルーンが収縮時に３つ以上の突出部を形成する、請求項１６に記載のバルーン器具。
【請求項１９】
前記バルーン上に配置されたステントを含む、請求項１６に記載のバルーン器具。
【請求項２０】
前記処理された第１領域は、前記第２領域の結晶化度の少なくとも２倍の結晶化度を有する、請求項１６に記載のバルーン器具。
【請求項２１】
前記処理された第１領域はポリマーノジュールを有する表面を備える、請求項１６に記載のバルーン器具。
【請求項２２】
前記処理された第１領域及び前記第２領域と交互に配置される処理された第３領域をさらに備え、該第２領域は、前記処理された第１領域より低い可撓性を有し、且つ該処理された第３領域より高い可撓性を有する、請求項１６に記載のバルーン器具。
【請求項２３】
前記処理された第３領域は、収縮すると形成される突出部の山に位置する、請求項２２に記載のバルーン器具。
【請求項２４】
前記処理された第３領域は、融除された領域であり、かつ、前記第２領域におけるバルーン壁厚よりも薄い厚さを有する、請求項２２に記載のバルーン器具。
【請求項２５】
ポリマーで形成される管状の壁を有する膨張可能なバルーンを備え、前記壁は、融除された一連の溝領域を備え、該溝領域は、壁厚の１〜２％の深さを有する溝を備え、かつ、該溝領域以外のポリマー領域よりもポリマー結晶化度が少なくとも４％高く、バルーンは、収縮すると、溝領域の位置にて突出部の谷部を形成するべく折り畳まれるように、前記溝領域よりも可撓性が低い処理された第２領域をさらに備え、前記溝領域及び前記処理された第２領域が前記バルーンの周りにおいて交互に放射状に配置されるか、前記溝領域及び前記処理された第２の領域が前記バルーンの周りにおいて前記溝領域及び前記処理された第２の領域以外のポリマー領域と交互に放射状に配置される、医療器具。
【請求項２６】
前記バルーンが収縮時に３つ以上の突出部を形成する、請求項２５に記載の医療器具。
【請求項２７】
請求項２５に記載の医療器具を提供する工程と、
前記バルーンが突出部を有するように配置し、該突出部を巻き付ける工程と
を含み、前記バルーンに少なくとも３つの突出部が形成される、医療器具の製造方法。
【請求項２８】
ポリマーで形成された円筒形の壁を有する膨張可能なバルーンを備え、前記壁は一連の領域を備え、該一連の領域は、該領域以外のポリマー領域よりも少なくとも４％高いポリマー結晶化度を有し、該一連の領域におけるバルーン表面は、ポリマーの隆起したノジュールを有し、バルーンが収縮させられると、該一連の領域の位置にて突出部の山を形成するべくバルーンが折り畳まれるように、該一連の領域、及び一連の領域以外のポリマー領域が前記バルーンの周りにおいて交互に放射状に配置される、医療器具。
【発明の詳細な説明】
【技術分野】
【０００１】
本発明は医療用バルーンの収縮に関する。
【背景技術】
【０００２】
身体は、動脈、他の血管及び他の体内管腔のような様々な通路を含んでいる。これらの通路は、例えば腫瘍によって閉塞したり、プラークによって狭窄したりすることがある。閉塞した体内管を広げるためには、バルーンカテーテルを、例えば血管形成術において使用することができる。
【０００３】
バルーンカテーテルは、長く細いカテーテル本体によって担持される膨脹可能かつ収縮可能なバルーンを備えることができる。バルーンは、身体に挿入しやすくするために、当初はカテーテル本体の周りに折り畳まれて、バルーンカテーテルの径方向の輪郭が小さくされる。
【０００４】
使用中に、折り畳まれたバルーンは、血管内に配置されたガイドワイヤ上をバルーンカテーテルに進ませることによって、血管内の標的位置、例えばプラークによって閉塞した部分に送達することができる。バルーンは、その後、例えばバルーンの内部に流体を導入することによって膨脹させられる。バルーンを膨脹させると、血管が径方向に拡張して、血管の血流量を増大させることができる。使用後、バルーンは収縮させられて、体内から抜去される。バルーンは、収縮させられると、バルーンを体内から抜去しやすくする予期可能な小さな輪郭の形態を形成することが望ましい。
【発明の概要】
【発明が解決しようとする課題】
【０００５】
本発明は、所望の形状に収縮することを容易にする領域を形成するために、エネルギーにより処理される医療用バルーンを提供することを目的とする。
【課題を解決するための手段】
【０００６】
一態様では、膨脹可能な医療用バルーンの製造方法が記載されている。該方法は、ほぼ円筒形をなす膨張可能な、ポリマーで形成されるバルーン壁又はバルーンパリソンを提供する工程と、壁の可撓性を高めるためにポリマーが除去される、融除された一連の第１領域を形成する工程と、融除された第１領域と交互に配置される、処理された一連の第２領域を形成する工程とを含み、処理された第２領域は、処理された第２領域が融除された第１領域よりも可撓性が低くなるように、ＵＶ照射への暴露、加熱、又はイオン注入により形成される。
【０００７】
別の態様では、膨脹可能な医療用バルーンの製造方法が記載されている。該方法は、ほぼ円筒形をなす膨張可能な、ポリマーで形成されるバルーン壁又はバルーンパリソンを提供する工程と、一連の処理された第１領域を形成する工程とを含み、処理された第１領域は、ポリマーの結晶化度が高められているが、該処理された領域におけるバルーンからポリマーが除去されておらず、バルーンは、収縮すると、処理された一連の第１領域の位置にしたがって折り畳まれる。
【０００８】
別の態様では、膨脹可能な医療用バルーン器具が記載されている。該器具は、ポリマーで形成されるほぼ円筒形のバルーン壁を備える。壁は、ポリマーが除去されて可撓性が高められた、融除された一連の第１領域と、該融除された領域と交互に配置される、処理された一連の第２領域と、第３領域とを備える。処理された第２領域は、融除された領域よりも可撓性が低いが、バルーンの第３領域よりも可撓性が高い。
【０００９】
一態様では、ポリマーで形成されるほぼ円筒形の壁を有する膨脹可能なバルーンを備えた医療器具が記載されている。壁は、処理された一連の第１領域を備え、第１領域におけるポリマーの結晶化度は、ポリマーで形成される一連の第２領域におけるポリマーの結晶化度よりも高く、処理された第１領域は、第２領域とは異なる可撓性を有し、バルーン器具は、収縮すると、処理された第１位置の位置にしたがって折り畳まれる。
【００１０】
一態様では、ポリマーで形成されるほぼ円筒形の壁を有する膨脹可能なバルーンを備えた医療器具が記載されている。壁は、融除された一連の溝領域を備える。溝領域は、壁厚の約１〜２％の深さを有する溝を備え、かつ、溝領域以外のポリマー領域よりもポリマーの結晶化度が少なくとも約４％高い。
【００１１】
一態様では、本発明は、本願に記載される医療器具を提供する工程と、バルーンに突出部を配置して該突出部を巻き付ける工程と、バルーンを体内に送達する工程と、バルーンを膨張させる工程と、バルーンを収縮させることにより少なくとも３つの突出部を形成する工程とを含む方法を特徴とする。
【００１２】
一態様では、ポリマーで形成されるほぼ円筒形の壁を有する膨脹可能なバルーンを備えた医療器具が記載されている。壁は一連の融除された溝領域を有し、該溝領域は、壁厚の約１〜２％の深さを有する溝を備え、かつ、溝領域以外のポリマー領域よりもポリマーの結晶化度が少なくとも約４％高い。
【００１３】
一態様では、ポリマーで形成されるほぼ円筒形の壁を有する膨脹可能なバルーンを備えた医療器具が記載されている。壁は一連の領域を備え、該一連の領域は、該領域以外のポリマー領域よりもポリマーの結晶化度が少なくとも約４％高く、該一連の領域におけるバルーン表面は、隆起したポリマーノジュール(nodules) を有し、該ノジュールによって、前記一連の領域以外のポリマー領域が、前記一連の領域よりも厚い有効厚を有することになる。
【００１４】
実施形態は、以下の利点のうち１つ以上を有することができる。バルーンは、膨張後において、血管形成術及び／又はステント送達の後に血管から抜去しやすくする小さな輪郭を有する所望の形態へと折り畳まれるように形成することができる。２つ以上の異なる工程を用いて処理されたバルーンは、バルーンの折り畳みの精度及び信頼性を高めることができる。複数の工程は、所望の折り畳みプロファイルを生じさせるために、異なる可撓性を有する領域を所望のパターンにて形成するために使用することができる。異なる工程においては、材料除去、架橋及び炭化のような異なる作用を引き起し得る、レーザアブレーション、加熱棒(ho t stick) 、ＣＯ２レーザ、及びイオンビーム処理のような異なる技術を用いることができる。
【００１５】
更なる態様、特徴及び利点について以下に説明する。
【図面の簡単な説明】
【００１６】
【図１Ａ】バルーン上において収束した状態にあるステントの送達を示す部分断面図。
【図１Ｂ】バルーンの膨張によるステントの拡張を示す部分断面図。
【図１Ｃ】バルーンの収縮及び抜去を示す部分断面図。
【図２Ａ】図１Ａに対応する条件のバルーンの断面図。
【図２Ｂ】図１Ｂに対応する条件のバルーンの断面図。
【図２Ｃ】図１Ｃに対応する条件のバルーンの断面図。
【図３Ａ】膨脹状態にあるバルーンの側面図。
【図３Ｂ】図３Ａのバルーンの壁の断面図。
【図３Ｃ】再び折り畳まれた収縮状態のバルーンの、図３Ｂと同様の断面図。
【図４Ａ】第１処理工程中のバルーンの概略図。
【図４Ｂ】第２処理工程を経る図４Ａのバルーンの概略図。
【図５Ａ】第１及び第２処理工程で処理されたバルーンの概略図。
【図５Ｂ】折り畳まれた状態にあるバルーンの概略図。
【図６】改変された表面の走査型電子顕微鏡像。
【図７Ａ】処理された領域の１タイプを有する膨脹させたバルーンの側面図。
【図７Ｂ】処理された領域の１タイプを有する膨脹させたバルーンの端面図。
【図８Ａ】処理された領域の１タイプを有する膨脹させたバルーンの側面図。
【図８Ｂ】処理された領域の１タイプを有する膨脹させたバルーンの端面図。
【発明を実施するための形態】
【００１７】
様々な図面における類似する符号は類似する要素を示す。
図１Ａ〜図１Ｃを参照すると、ステント１０は、カテーテル１４の先端近傍に担持されるバルーン１２上に配置され、バルーンとステントを担持している部分が閉塞部１８の領域に到達するまで（図１Ａ）、管腔１６内、例えば冠動脈のような血管内を移動させられる。ステント１０はその後、バルーン１２の膨脹によって径方向に拡張され、血管壁に押し付けられるため、閉塞部１８が圧迫され、それを囲む血管壁が径方向に拡張する（図１Ｂ）。次いでバルーンから圧力が解放され、カテーテルが血管から抜去される（図１Ｃ）。
【００１８】
図２Ａ〜図２Ｃを参照すると、治療部位に送達される間、バルーンは、バルーン材料が３つのフラップ又は突出部２０、２２、２４となるように配置されて、小さな輪郭を提供するように突出部がカテーテル本体の周りに巻き付けられた（図２Ａ）、折り畳まれた状態にある。膨張中に、膨張流体がバルーンに導入されて突出部の巻きが解かれ、完全に膨張すると、バルーンは、血管形成術及び／又はステント送達術のような所望される治療を実施するために十分な径を有するほぼ円形の断面を形成する（図２Ｂ）。完全な拡張の後に、膨張流体がバルーンから回収され、バルーンは３つの突出部を形成する（図２Ｃ）。収縮時に２つ以上の突出部、例えば３つ、４つ、５つ、６つ、７つ、又はそれ以上の数の突出部を形成することは、バルーンの輪郭を小さくする。これにより、例えばステントが引っ掛かる可能性を低減し、体内管腔との摩擦又は体内管腔の擦過を最小限にすることにより、バルーンの回収が容易になる。
【００１９】
図３Ａ〜図３Ｃを参照すると、バルーンを処理して、その化学的及び／又は機械的特性（剛性又は曲げ強度など）を異なる領域において異なる様式で改変することにより、望ましい突出部形状を形成しやすくなる。図３Ａ及び図３Ｂを特に参照すると、バルーン１２に、他方の領域及び改変されていないバルーン材料の領域と交互に配置される改変された一連の領域２６、２８を有する。特性が互いに異なるように、領域２６、２８は異なる工程にて処理されている。図３Ｃも参照すると、図示される実施形態においては、領域２６は、バルーンが収縮すると、突出部同士の間に谷を形成し、かつ領域２８が突出部の山を形成するように改変されている。
【００２０】
図４Ａ及び図４Ｂを参照すると、領域２６、２８は、バルーン材料を融除し、バルーン材料の結晶化度を変更する別個の工程により形成される。材料を融除し、材料の結晶化度を高めるために、バルーンの領域２６、２８は、紫外放射に暴露される。図４Ａを参照すると、領域２６は、レーザフルエンスが材料の融除閾値を超えるように、暴露された領域にエネルギーを提供すべくコントローラ３２によって制御されるレーザ３０からの紫外放射に暴露される。化学結合が切断されて、材料は破壊されてエネルギーフラグメントとなり、融除域が残る。エネルギーのほとんどは放出された材料に蓄積されていると理論化されるため、周囲の材料にはほとんど熱による損傷がない。領域２６への高エネルギー入力は、材料の厚さの一部を取除くため、これらの領域の剛性を、より低い総エネルギーに暴露された領域又は改変されていないポリマーよりも低くする。その結果、バルーンが収縮させられるにつれて、より可撓性の高い領域２６がより急速に折れて潰れる傾向を示し、谷を形成する。図４Ｂを参照すると、領域２８は、より低い（融除閾値よりも低い）フルエンスにて紫外放射に暴露されることにより形成される。低エネルギーで処理された領域２８の結晶化度は高められていており、これにより、これらの領域の剛性又は係数を増大させる。高められた剛性により、処理された領域は、改変されていない領域よりも可撓性が低くなり、したがって、剛性の高い領域においては、改変されていない領域よりもバルーンが折れ曲がりにくい。剛性の高い領域２８は、再度折り畳まれると、突出部の山を形成する。このため、バルーンは３つの領域を備え、該３つの領域のそれぞれは、各領域における材料の厚さ量又は結晶化度が異なるため、異なる可撓性を有する
ＵＶ放射への暴露は、ポリマーの結晶化度の上昇及び／又はポリマー材料の融除又は除去を可能にする。バルーンが融除される場合、除去される材料の量は、例えばバルーンの壁厚の約０．１〜１５％（０．５〜２．５％など）とすることができる。バルーンの結晶化度が実質的な融除効果を生ずることなく変更される場合、ポリマーの結晶化度は、改変されていないポリマーに比較して、約２〜９０％（例えば２〜５％、５〜１０％、１０〜２０％、２０〜４０％、４０〜６０％、６０〜７０％、７０〜８０％、８０〜９０％、又は２０〜８０％）高めることができる。ある実施形態では、結晶化度のパーセントは、改変前に比べて改変後は２倍、３倍、又は４倍になり得る。結晶化度及び／又は材料除去の量は、精細にバルーンの再折り畳み特性を調整するように選択することができる。材料が除去されるか否かは、レーザのフルエンス及びバルーンの形成材料により決定される。結晶化度の変更量は、暴露された領域に提供されるエネルギーを制御することにより（例えば暴露時間、フルエンス及び／又は放射の波長を制御することにより）、制御することができる。結晶化度は、低フルエンスにて暴露時間を増大させることにより高めることができる。好適なレーザは、波長約１９３ｎｍのマルチガスＵＶエキシマレーザである。紫外線アブレーションは、米国特許第４，９１１，７１１号明細書においてさらに説明されている。好適な融除及び制御システムは、ドイツ連邦共和国、ゲッティンゲン(Goettingen)に所在するコヒーレント・ラムダ・フィジックス社(Coherent Lambda Physiks) から入手できる。結晶化度は、ＷＡＸ／ＳＡＸ−Ｘ線回折によって測定することができる。結晶化度の測定は、ミネソタ大学シェパード特性解析研究室(Shepard characterization lab)のような専門業者において行うことができる。
【００２１】
図５Ａ及び図５Ｂを参照すると、別の実施形態においては、領域３４、３６は異なる改変技術を用いて形成することができる。領域３４、３６はともに結晶化度が高められているが、一方の領域３４は、他方の領域３６よりも高い結晶化度を有する。バルーンが潰れるときに、より高い結晶化度を有する領域３４は、折り目の山を形成する。幾分高められた結晶化度を有する領域３６（つまり改変されていないバルーン材料よりは高い結晶化度を有するが、最も高い結晶化度を有する領域３４よりは低い結晶化度を有する領域）は、潰れた状態のバルーンの突出部の間の谷となるように折れ曲がる傾向にある。
【００２２】
バルーンを２つの異なる処理方法で処理する代わりに、バルーンは、バルーンの表面から実質的に材料を除去することなく（つまり融除せずに）結晶化度を高める単一の処理方法のみで処理されてもよい。処理された領域と処理されていない領域とにおけるバルーンの厚さはほぼ同じであってもよい。結晶化度は、ガラス転移温度と溶融流動温度との間の温度にポリマー材料を熱することによって高めることができる。この温度範囲内では、結晶形成が開始されるか、又は既に存在していた結晶が大きく成長する。結晶化度は、表面でのみ変更してもよく、あるいは、バルーン壁の深さ全体にわたって変更してもよい。
【００２３】
ＵＶレーザのような、バルーンへ熱を入力するために好適な技術は、主としてバルーンの表面に作用する。例えば、ＵＶレーザは、バルーンに１〜６０オングストローム（０．１〜６ｎｍ）入り込むなど、ポリマー表面に一部だけ貫入することができる。他の加熱技術は、材料により深く入り込むことができる。エネルギーを付与する一部の方法については、エネルギーは、材料に貫入するのみならず、等方的に放射する。この加熱は、材料の表面のみよりも多く加熱されるため、材料の大規模な又はバルクでの加熱であると考えられる。ＣＯ２レーザ、ＩＲレーザ、ＹＡＧレーザ、ダイオードレーザ、もしくは他の好適な光子源のようなレーザ、加熱棒（すなわち熱カートリッジに接続された伝導性材料）、又はＲＦ発生器を使用して、バルーンに熱を付与することができる。ＲＦ発生器の場合には、金属粒子を有するゼリーを処理すべき領域に塗布することができる。バルーンに熱を付与するためにレーザが使用される場合、熱を吸収し、かつ、バルーンの他の部分が同時に処理されることを防ぐために、バルーンを流体で充填することができる。なお、結晶化度の量は、例えばエネルギーがバルーンに入力される時間を調整したり、エネルギー入力装置によって出力されるエネルギーを制御したりすることにより、調整することができる。バルーンの特定の領域に熱を集中させるために、マスキングしてもよく、あるいは熱を付与する装置を結晶化が望まれる領域にのみに集中させてもよい。バルーンを処理する一部の方法では、結晶化の深さが、処理された領域が折り目の山となるか谷となるかを決定することができる。ＵＶレーザによる表面処理は、バルーンの折り目の谷となる処理された領域を形成する傾向にあり、ＣＯ２レーザ又は加熱棒による処理は、バルーンの折り目の山となる処理された領域を形成する。
【００２４】
可撓性又は剛性の変化は、イオンビーム暴露やバルーン壁の領域の機械的な切断などのような他の技術によっても形成することができる。これらの技術すべては、バルーンに望ましい特性を付与するために、任意に組み合わせて使用することができる。イオンビーム処理については、２００６年９月２０日に出願された米国特許出願第１１／５３３，５８８号明細書及び２００６年２月１６日に出願された米国特許出願第１１／３５５，３９２号明細書に記載されている。処理された領域は、直接バルーンに対して、又は後に（例えば自由膨張又はブロー成形により）バルーンに形成される又は吹き込みされるポリマー管状パリソンに対してエネルギーを付与することによって、形成することができる。バルーンの形成は、米国特許第４，９６３，３１３号明細書でさらに説明されている。
【００２５】
バルーンの形成に適したポリマーとしては、二軸配向ポリマー、熱可塑性エラストマー、エンジニアリング熱可塑性エラストマー、ポリエチレン、ポリエチレンテレフタラート（ＰＥＴ）、ポリブチレン、ポリアミド（例えばナイロン６６）、ポリエーテルブロックアミド（例えば、ＰＥＢＡＸ（登録商標））、ポリプロピレン（ＰＰ）、ポリスチレン（ＰＳ）、ポリ塩化ビニル（ＰＶＣ）、ポリテトラフルオロエチレン（ＰＴＦＥ）、ポリメチルメタクリラート（ＰＭＭＡ）、ポリイミド、ポリカーボネート（ＰＣ）、ポリイソプレンゴム（ＰＩ）、ニトリルゴム、シリコーンゴム、エチレン−プロピレンジエンゴム（ＥＰＤＭ）、ブチルゴム（ＢＲ）、熱可塑性ポリウレタン（ＰＵ）（例えば、ＰＥＬＬＥＴＨＡＮＥ（登録商標）のような、グリコールエーテルとイソシアネートを含むもの）が挙げられる。特定の実施形態では、下記一般式を有するポリ（エーテル−アミド）ブロックコポリマーが用いられる。
【００２６】
【化１】
0005466008.tif 000002
そのようなポリマーは、商標名ＰＥＢＡＸ（登録商標）にてアルケマ社(ARKEMA)から販売されている。バルーンは、単一のポリマーで形成されてもよく、あるいは、例えば共押出成形により複数のポリマーで形成されてもよい。
【００２７】
上述したように、フルエンス閾値は、バルーン材料と材料に入力されるエネルギーの波長のタイプによって決まる。バルーンの処理に適したＵＶレーザは、約１５０〜４５０ｎｍ（例えば１５７ｎｍ、１９３ｎｍ、２４８ｎｍ、３０８ｎｍ、３５１ｎｍ）の波長を有する。ＰＥＴ又はＰＥＢＡＸ（登録商標）バルーンを１９３ｎｍレーザで処理する場合、約１５０ｍＪ／ｃｍ２未満（例えば約６０〜７０ｍＪ／ｃｍ２）とすれば、バルーン材料の融除が回避される。材料及びレーザの他の組合せは、融除を回避するために異なるフルエンス閾値を有するであろう。
【００２８】
説明されている直線状の処理された領域に加えて、処理された領域は、再折り畳み性を向上させるために、他の形状となるように構成されてもよい。一部の実施形態では、処理された領域は、バルーンの周りにおいて螺旋状をなす。一部の実施形態では、処理された領域は、バルーンの円錐部の周りのみ、バルーンの本体のみ、又はバルーンの本体及び円錐部の両方に配置される。別の実施形態では、処理された領域は、連続的な線状に形成されず、収縮時にバルーンが折り畳まれる場所を決定する一連の点、短線又は形状として形成される。
【００２９】
バルーンは、２つ以上の、好ましくは３つ、４つ又はそれ以上の個数の突出部の形成を容易にするために処理することができる。バルーンが管腔での使用後に収縮させられたときに形成される突出部は、送達のために形成され、巻き付けられた突出部の位置に対応する位置に形成されてもよく、あるいは、突出部は、収縮時には異なる位置に形成されてもよい。バルーンが複数の突出部を有する輪郭へと潰れることができる場合、バルーンが扁平化され又はパンケーキ状にされるときよりも、潰れたバルーンの径が小さくなる。このより小さな輪郭は、ステント又は血管のような管腔から潰れたバルーンを除去しやすくすることができる。すなわち、除去時に管腔に張り付いたり引っ掛かったりするおそれを低減して、折り畳まれたバルーンを管腔からスムーズに除去することができる。バルーンの表面には、処理された領域のうち任意の数の領域、例えば４つ、５つ、６つ、７つ、又は８つの処理された領域を形成することができる。バルーンは、冠状血管、末梢血管、頸動脈、食道又は尿道での適用を含む、血管及び非血管での適用に使用することができる。
【００３０】
［例］
３．０×１６ｍｍのＴＡＸＵＳ（登録商標）Ｌｉｂｅｒｔｅ（商標）ＯＴＷ（ＰＥＢＡＸ（登録商標）７２３３）ポリマーバルーン（米国マサチューセッツ州ナティックNatick)に所在するボストン・サイエンティフィック社(Boston Scitentific)より販売される）が、２ｐｓｉ（約１３．９ｋＰａ）の圧力まで膨張させられて、パルス作用時間２９ｎｓ、波長１９３ｎｍにて作動し、３０ｍＪ／ｃｍ２（ＰＥＢＡＸ（登録商標）の融除閾値である約６０〜７０ｍＪ／ｃｍ２よりも低い）のフルエンスを提供するために減衰器が３０ＶＡに設定された、ラムダ２０１ｉマルチガスエキシマレーザ（ドイツ連邦共和国ゲッティンゲンに所在するコヒーレント・ラムダ・フィジックス社より販売される）を用いて紫外放射に暴露する。レーザからのビームは、約１ｍｍ幅及び約５ｍｍ長である。バルーンの周りに等距離だけ離間する幅約１ｍｍの３つの直線状領域が暴露される。領域は、４００ミクロン（４００μｍ）のショット間隔で暴露される。暴露された領域は不透明になり、結晶化度が約２２％であるのに対し、未処理の領域は結晶化度が約１６％である。
【００３１】
図６を参照すると、ＵＶレーザの適用のような一部の熱付与の効果は、バルーンの表面で材料を再配列することである。ＵＶレーザを使用して結晶化したバルーン表面の拡大図はノジュール５２を示す。バルーンはＴＡＸＵＳ（登録商標）Ｌｉｂｅｒｔｅ（商標）ＯＴＷ（ＰＥＢＡＸ（登録商標）７２３３）ポリマーバルーン（米国マサチューセッツ州ナティックに所在するボストン・サイエンティフィック社より販売される）であり、波長１９３ｎｍにて作動し、３０ｍＪ／ｃｍ２の出力を達成するために減衰器が３０ＶＡに設定された、ラムダ２０１ｉマルチガスエキシマレーザ（ドイツ連邦共和国ゲッティンゲンに所在するコヒーレント・ラムダ・フィジックス社より販売される）を用いてＵＶ放射に暴露した。ノジュール５２の形成は、バルーン壁からポリマー材料を除去しないが、バルーン表面の材料を再配列し、ノジュール間の有効壁厚を減じることができる。処理されていないバルーン壁は外観が平滑であり、ノジュールが存在しない。ノジュール５２は、バルーンがＵＶレーザによって処理されると観察されるが、ＣＯ２レーザ又は加熱棒のような他の処理では観察されない。ＵＶレーザによって処理される領域はまた、表面の改変により不透明になる。
【００３２】
図７Ａを参照すると、処理されたバルーンは、ＵＶレーザを用いて形成された３つの縞部６２を備える。すべての縞部は、バルーンの本体−円錐部移行領域を越えて、先端上及び基端上を延びる。各縞部は１ｍｍの幅を有する。図７Ｂを参照すると、端面図は、バルーンの円錐部の３つの処理された領域を示す。図８Ａ及び図８Ｂを参照すると、折り畳まれたバルーンは３つの突出部を形成する。３つに折り畳まれたバルーンの輪郭は、パンケーキ状のバルーン、すなわち処理されておらず、収縮時に折り畳まれず扁平なバルーンに比較して、約３０％小さい。３．０×１６ｍｍＴＡＸＵＳ（登録商標）Ｌｉｂｅｒｔｅ（商標）ＯＴＷバルーンは、再折り畳み性を向上させるために領域において処理され、折り畳まれたときの輪郭が２．８５ｍｍであった。処理されていないパンケーキ状の同様のバルーンの輪郭は４．１６ｍｍである。
【００３３】
本願で参照されるすべての特許、特許出願及び刊行物はすべて、参照によりその全体が本明細書の一部を構成する。
さらなる実施形態は以下の請求項に記載される。
【図１Ａ】
0005466008.tif 000003
【図１Ｂ】
0005466008.tif 000004
【図１Ｃ】
0005466008.tif 000005
【図２Ａ】
0005466008.tif 000006
【図２Ｂ】
0005466008.tif 000007
【図２Ｃ】
0005466008.tif 000008
【図３Ａ】
0005466008.tif 000009
【図３Ｂ】
0005466008.tif 000010
【図３Ｃ】
0005466008.tif 000011
【図４Ａ】
0005466008.tif 000012
【図４Ｂ】
0005466008.tif 000013
【図５Ａ】
0005466008.tif 000014
【図５Ｂ】
0005466008.tif 000015
【図６】
0005466008.tif 000016
【図７Ａ】
0005466008.tif 000017
【図７Ｂ】
0005466008.tif 000018
【図８Ａ】
0005466008.tif 000019
【図８Ｂ】
0005466008.tif 000020